(57)【要約】【課題】従来にない全く新規な真贋判定機能を有した真珠顔料塗工シートとそれを使用した真贋判定機能を有した印刷物を得ることを課題とする。【解決手段】無色、あるいは着色されたシート状物の表面に赤外線を反射する性能を有した印刷層、赤外線を吸収する性能を有した印刷層と真珠顔料塗工層を組み合わせることで、可視光線領域と赤外線領域の一種のメタメリック現象と、真珠光沢層による、従来にない真贋判定機能を有した真珠顔料塗工紙と印刷物を得る。【選択図】　　　　図１５
2004027416.tif 000002
【特許請求の範囲】
【請求項１】
無色のシート状物（１ａ）の表面に、赤外線を反射する性能を有した図柄や文字等の印刷層（２ａ）、及び赤外線を吸収する性能を有した図柄や文字等の印刷層（２ｂ）、及び真珠光沢層（３）が設けられており、前記赤外線を反射する性能を有した図柄や文字等の印刷層（２ａ）と、赤外線を吸収する性能を有した図柄や文字等の印刷層（２ｂ）とが通常光のもとで同色に見え、かつ赤外線領域での分光反射率が相違していることを特徴とする真贋判定機能を有する真珠顔料塗工シート。
【請求項２】
着色されたシート状物（１ｂ）の表面に、赤外線を反射する性能を有した図柄や文字等の印刷層（２ａ）、及び／又は赤外線を吸収する性能を有した図柄や文字等の印刷層（２ｂ）、及び真珠光沢層（３）が設けられており、前記着色されたシート状物（１ｂ）と赤外線を反射する性能を有した図柄や文字等の印刷層（２ａ）と赤外線を吸収する性能を有した図柄や文字等の印刷層（２ｂ）とが通常光のもとで同色に見え、かつ赤外線領域での分光反射率が相違していることを特徴とする真贋判定機能を有する真珠顔料塗工シート。
【請求項３】
前記赤外線を反射する性能を有した図柄や文字等の印刷層（２ａ）、及び赤外線を吸収する性能を有した図柄や文字等の印刷層（２ｂ）、及び着色されたシート状物（１ｂ）の可視光領域の分光反射率が４０％以下であることを特徴とする請求項１または２に記載の真贋判定機能を有する真珠顔料塗工シート。
【請求項４】
請求項１乃至３のいずれか１項記載の真贋判定機能を有する真珠顔料塗工シートの表面に印刷層Ｐを設けたことを特徴とする真贋判定機能を有する印刷物。
【請求項５】
印刷層Ｐが、通常光のもとで同色に見え、かつ赤外線領域での分光反射率が相違している少なくとも２種類の印刷層であることを特徴とする請求項４に記載の真贋判定機能を有する印刷物。
【発明の詳細な説明】
【０００１】
【発明の属する技術分野】
本発明は、真贋判定機能を有する真珠顔料塗工シートとそれを使用した真贋判定機能を有する印刷物に関するものである。詳しくは、白熱灯や蛍光灯等の室内光や自然光等のような通常の光のもとでは真珠光沢感に優れた面や真珠光沢感に優れたスポットとして視認されるだけであるが、赤外線を照射してそれを可視化できる装置で観察すると面やスポットに隠されたマイクロ文字等の文字や画像が視認できるという高度な真贋判定機能を有する真珠光沢シートとそれを使用した真贋判定機能を有する印刷物に関するものである。
【０００２】
【従来の技術】
真珠顔料塗工シート、例えば真珠顔料塗工紙は、真珠顔料独特の美しい真珠光沢を呈することから、本の表紙、見返し等の出版用、パンフレット、ポスター等の広告宣伝用、箱貼り、ラベル、タグ、包装、便箋等の文具用等々に広く使用されてきた。
【０００３】
この真珠顔料塗工紙に関する提案は過去に数多くある。例えば、特公昭３９−２９２６７号には塩基性炭酸鉛系真珠顔料をカゼインおよびメラミン−ホルムアルデヒド樹脂または尿素ホルムアルデヒド樹脂、合成樹脂ラテックスよりなる接着剤により塗被することが、また、特公昭５１−４５６８２号には模様化されて分布された多数の凹凸起伏を有する基紙にパール光沢性顔料を被覆することが、特公平１−４７５９７号には原紙上に水性顔料塗被層を設け、この上に順次、水性真珠顔料塗被層、水溶性高分子物質を主成分とする表面処理層を設けることが提案されている。
【０００４】
前記したように真珠顔料塗工紙の利用分野にラベルやダグ等の印刷物がある。例えば、ワイン、ウイスキー、ブランディ、日本酒、等のアルコール飲料や、衣料品、バッグ、靴、時計、インクジェット記録用のインキカートリッジ、自動車の純正部品等のありとあらゆる商品には何らかのラベルやタグがつけられている。最近はこれらの商品に贋物が氾濫し社会的にも大きな問題になり、何らかの対策を施すことが求められている。
【０００５】
これらの商品の真贋を判定する一つの手段は高度な真贋判定機能を持たせたラベルやタグを用いることである。この動きは既に種々の商品において顕在化しており、パソコン用のＯＳの保証書に高度な真贋判定機能を有したラベルが貼合されていること、インクジェット記録用インキカートリッジの包装箱の表面にやはり高度な真贋判定機能を有したラベルが貼合されていること等がその実例である。しかしながら、真珠顔料塗工シートを用いたラベルやタグに於いては高度な真贋判定機能を有したものは従来存在しなかった。
【０００６】
一方、商品券、株券、債券、小切手、宝くじ等の金銭的価値を有する有価証券類や紙幣には、容易に偽造又は変造されない様に古くから多種多様の偽造防止対策が施されてきた。この偽造防止対策は大きく２つに分けることができる。１つ目は偽造防止対策を施した用紙、即ち偽造防止用紙を使用すること、２つ目は印刷で偽造防止対策を施すことである。
【０００７】
近年、技術の進歩により、上記した有価証券類が多色印刷機による方法、カラーコピー機による方法、パソコンに連動したスキャナーで画像を取り込みカラープリンターでプリントする方法等で偽造されることが多くなっている。最近は、解像度や色相等が本物と見分けがつかないほど格段に精巧になり、比較的簡単に偽造品を作製できるようになってきた。
【０００８】
このような背景から、上記したような機器を使用した偽造を防止する技術や、上記有価証券類が偽造されたものであるか否かを判定（真贋判定）するための方法も種々提案されてきた。例えば「メタメリズム（条件等色）」を利用した真贋判定の技術はその一例である。「メタメリズム（ｍｅｔａｍｅｒｉｓｍ）」または「条件等色（ｍｅｔａｍｅｒｉｃ・ｍａｔｃｈ）」とは、分光分布特性が異なっているにもかかわらず観察条件によって知覚的に同じ色に見えることを言う（「色彩ワンポイント」（財）日本色彩研究所編、（財）日本規格協会発行、１９９３年、第１巻６７頁）。
【０００９】
例えば、特許第１３３１１０１号（特公昭６０−５８７１１号）では、太陽光、蛍光灯、白熱電球等の通常光源で見える色と、所望のフィルターを通して見るかあるいは所望の分光エネルギー分布を有する光源のもとで、見える色が異なった色相、明度、彩度に見えるメタメリックな性質を有する色材でなる、メタメリックインキを用いた偽造防止技術が提案されている。このメタメリックインキと同色の通常の印刷インキとで、所望のパターン群を用紙表面に組み合わせパターンとして形成させたものを、例えばカラーコピー機で複写すると、通常光のもとで同色であったものが両者の色に差が生じ、偽造品であることが判明するものである。
【００１０】
また特開２００１−１５９０９４号では、パルプ繊維でなる紙基材に、メタメリックな色材を含有するインキが塗布された紙小片もしくは繊維片が漉き込まれている偽造防止用紙およびそれを用いた有価証券が提案されている。
【００１１】
一方、金属光沢や真珠光沢や虹彩色は、カラーコピー機による方法、パソコンに連動したスキャナーで画像を取り込みカラープリンター等でプリントする方法等では再現することが出来ないことを利用した偽造防止技術も提案されている。例えば、本出願人は、特開平６−３１３２９８号で、基紙表面に真珠顔料と接着剤を主体とした部分的な被覆層を形成し偽造防止用紙を得ること、この用紙を使用して印刷を施し、偽造防止印刷物を得ることを提案した。
【００１２】
また、同じく本出願人は、特許第３０７５４５４号で２層以上の抄合わせ紙よりなり、最外の紙層２が２０〜５０ｇ／ｍ２であり、かつ光輝性を有する細片が含まれていることを特徴とする偽造防止用紙を提案した。
【００１３】
また、特開２００１−２６０５１７号では、被印刷基材上に、パール顔料を含まないインキを用いて形成された、前記被印刷基材の表面の平滑性を向上させるための下地印刷塗膜が少なくとも一層以上積層してあり、前記下地印刷塗膜上には、パール顔料を含有するパールインキを用いて形成されたパール印刷塗膜が少なくとも一層以上積層されていることを特徴とするパール調印刷物が提案されている。この発明は、パール調印刷物を、オフセット印刷や活版印刷を利用して製造する際に、被印刷基材の表面が粗面であって、印刷塗膜中のパール顔料の配向方向が一定しないことにより、得られるパール光沢が不十分な点を解消することを課題としている。また、この発明では、上層のパール印刷塗膜のパール光沢を見えやすくするために、下地印刷塗膜の色相を比較的明度の低い暗色とすることも提案されている。
【００１４】
一方、高度な偽造防止効果を有した偽造防止用紙として、「窓開きスレッド入り紙」と呼ばれている用紙がある。この偽造防止用紙の製造方法は、ワイヤ上の紙料懸濁液に、凹凸部を有するガイドの凸部先端に糸状物を通した溝を有するベルト機構を埋没して製造する方法（特公平５−８５６８０号）や、凹凸状に加工した網を円網抄紙機の上網に使用し、糸状物を網表面の凹凸部に接触させながら挿入して窓開き部分に糸状物を抄き込む方法（米国特許第４４６２８６６号）や、長網抄紙機のワイヤ上の回転ドラム内に圧縮空気ノズルを内蔵させ、予め紙匹に挿入した糸状物上のスラリーを圧縮空気で間欠的に吹き飛ばして糸状物を露出させる方法（特開平６−２７２２００号）等が提案されている。
【００１５】
前記した真珠光沢顔料の偽造防止効果と、窓開きスレッド入り紙の偽造防止効果を組み合わせた偽造防止用紙については、本出願人により特願平０７−１４１１６０号（特開平０８−３１１８００号）で提案されている。即ちこの出願は、２層以上の紙層で構成され、最外部に位置する紙層が窓開き部を有し、最外部に位置する紙層とその下に位置する紙層の間に真珠光沢を有するスレッドが挿入されており、該帯状物が窓開き部に露出していることを特徴とする偽造防止用紙に関するものである。
【００１６】
前記した、特許第１３３１１０１号（特公昭６０−５８７１１号）や特開２００１−１５９０９４号で提案されているメタメリック現象を利用した偽造防止印刷技術は、この仕組みが判ってしまえば比較的容易に偽造されるおそれがあり、またメタメリック色材の一方は耐光性に優れた無機系の着色顔料であり、他方は耐光性に劣る有機染料の組み合わせである場合が多く、印刷面が光によって短時間に変色したり、長期保存中に変色することが問題であった。
【００１７】
また、特開平６−３１３２９８号、特許第３０７５４５４号で提案された真珠顔料の色相は穏やかなパール調であり、用紙の色とのコントラストに欠けて視認性がやや劣ることが問題であった。また、前記した特開２００１−２６０５１７号に提案されたパール調印刷物も、この仕組みが判ってしまえば比較的容易に偽造されるおそれがあった。また、特開平０８−３１１８００号で本出願人が提案した偽造防止用紙は偽造防止技術を一層高めることが要求されてきた。これら従来技術の問題点を解消し、より一層偽造防止効果を高めた全く新規な偽造防止技術（真贋判定機能）として、本発明者らは特願２００２−１１６１０５号として、真贋判定機能を有するスレッド、及びそれを使用した偽造防止用紙を提案した。
【００１８】
即ちこのスレッドは、可視光線及び赤外線のいずれも透過する性能を有したフィルムの片方の面に、真珠光沢層、赤外線を吸収する性能を有した図柄や文字等の印刷層、赤外線を透過する性能を有した図柄や文字等の印刷層が設けられており、前記赤外線を吸収する性能を有した図柄や文字等の印刷層と、赤外線を透過する性能を有した図柄や文字等の印刷層とが通常光のもとで同色に見え、かつ赤外線領域での分光反射率が相違しているようにして構成され、このスレッドを紙に抄き込み「窓開きスレッド入り紙」を製造することで高度な真贋判定機能を持たせることができる。
【００１９】
【発明が解決しようとする課題】
本発明は、真珠顔料塗工シートに従来にない高度な真贋判定機能を持たせることを課題とする。またこの真珠顔料塗工シートを使用して従来にない高度な真贋判定機能を有した印刷物を得ることを課題とする。
【００２０】
【課題を解決するための手段】
本発明者らは前に述べた真珠顔料塗工シートに特願２００２−１１６１０５号に提案した技術を応用すると高度な真贋判定機能を有する真珠顔料塗工シートを製造することができることを見いだし、本発明を完成させたものである。
【００２１】
本発明を図面に基づいて説明する。図１は本発明の真贋判定機能を有する真珠顔料塗工シートの一例の一部拡大断面図である。
本発明の第１の発明は、無色のシート状物１ａの表面に、赤外線を反射する性能を有した図柄や文字等の印刷層２ａ、及び赤外線を吸収する性能を有した図柄や文字等の印刷層２ｂ、及び真珠光沢層３が設けられており、前記赤外線を反射する性能を有した図柄や文字等の印刷層２ａと、赤外線を吸収する性能を有した図柄や文字等の印刷層２ｂとが通常光のもとで同色に見え、かつ赤外線領域での分光反射率が相違していることを特徴とする真贋判定機能を有する真珠顔料塗工シートである。
【００２２】
また、図４及び図５は別の構造の、本発明の真贋判定機能を有する真珠顔料塗工シートの一例の一部拡大断面図である。
本発明の第２の発明は、着色されたシート状物１ｂの表面に、赤外線を反射する性能を有した図柄や文字等の印刷層２ａ、及び／又は赤外線を吸収する性能を有した図柄や文字等の印刷層２ｂ、及び真珠光沢層３が設けられており、前記着色されたシート状物１ｂと赤外線を反射する性能を有した図柄や文字等の印刷層２ａと赤外線を吸収する性能を有した図柄や文字等の印刷層２ｂとが通常光のもとで同色に見え、かつ赤外線領域での分光反射率が相違していることを特徴とする真贋判定機能を有する真珠顔料塗工シートである。
【００２３】
また、図６は図１に示した本発明の真贋判定機能を有する真珠顔料塗工シートの表面に印刷層Ｐを設けたことを特徴とする、真贋判定機能を有する印刷物の一例の一部拡大断面図である。
【００２４】
【発明の実施の形態】
本発明の第１の発明である、無色のシート状物１ａの表面に、赤外線を反射する性能を有した図柄や文字等の印刷層２ａ、及び赤外線を吸収する性能を有した図柄や文字等の印刷層２ｂ、及び真珠光沢層３が設けられており、前記赤外線を反射する性能を有した図柄や文字等の印刷層２ａと、赤外線を吸収する性能を有した図柄や文字等の印刷層２ｂとが通常光のもとで同色に見え、かつ赤外線領域での分光反射率が相違していることを特徴とする真贋判定機能を有する真珠顔料塗工シートについて先ず説明する。
【００２５】
本発明で使用する「無色のシート状物１ａ」としては、従来周知の方法によって製造される無色の紙や、合成樹脂や顔料等を材料として従来周知の方法によって製造される無色の合成紙等が何れも使用できる。なお、「無色」とは本発明に於いては実質的に無色であることを意味し、完全に無色のシート状物は無論のこと、わずかに着色しているシート状物も本発明の、無色のシート状物の範疇に入るものとする。例えばＯＣＲ用紙は通常ごくわずかなクリーム色に着色されているが、この用紙は本発明の範疇に入るものとする。なお、無色のシート状物の表面に加工適性を向上するような、例えば有機溶剤の浸透を防止するような塗工層を設けることは一向に構わない。
【００２６】
次に本発明の「赤外線を反射する性能を有した図柄や文字等の印刷層２ａ」と、「赤外線を吸収する性能を有した図柄や文字等の印刷層２ｂ」について説明する。印刷層２ａ、２ｂは印刷インキや塗料を使用して形成する。通常、印刷インキは、色材、ビヒクル、補助剤を主成分としている。色材は有機や無機の顔料、染料よりなり、ビヒクルは、油、樹脂、ピッチ、溶剤、可塑剤等からなり、補助剤は、ワックス、グリース、ドライヤー、酸化防止剤、濡和剤、等からなっている。塗料は色材とバインダーを主剤とし、これに上記したような補助剤を適宜添加して調製する。この際、樹脂やバインダーの耐有機溶剤性を向上させるためにイソシアネート系等の架橋剤を適宜併用することで、耐有機溶剤性を高めることができる。
【００２７】
本発明ではこの色材として特異な性能を有したものを使用する。即ち、通常光のもとでは同じ色（本発明では有彩色に限らず無彩色も含むものとする）に見えるが、赤外線領域での分光反射率が互いに異なる色材の組み合わせで特異な効果を発現させる。
【００２８】
色材としては、無機顔料、有機顔料、有機染料等を使用する。有機顔料としては、リゾールレッド、レーキレッドＣ、カーミン６Ｂ、キナクリンレッド、イソインドリンイエロー、キノフタロンイエロー、ジスアゾイエロー、フタロシアニンブルー、アルカリブルー、等の周知の顔料が、無機顔料としては、カーボン、黒色酸化鉄（Ｆｅ３Ｏ４）、黒色酸化チタン（チタンブラック）、銅・クロムブラック（ＣｕＣｒ２Ｏ４）、赤色酸化鉄（α−Ｆｅ２Ｏ３）、ＴｉＯ２−ＢａＯ−ＮｉＯ、チタンイエロー（ＴｉＯ２−Ｓｂ２Ｏ３−ＮｉＯ）、チタンバフ（ＴｉＯ２−Ｓｂ２Ｏ５−Ｃｒ２Ｏ３）、黄鉛、黄色酸化鉄（α−ＦｅＯ（ＯＨ））、ＺｎＯ−Ｆｅ２Ｏ３　、ＺｎＯ−Ｆｅ２Ｏ３−Ｃｒ２Ｏ３、酸化クロム（３価）（Ｃｒ２Ｏ３、クロミウムオキサイトグリーン）、クロムグリーン（黄鉛＋紺青）、ビリジアン（ギネグリーン）、ＴｉＯ２−ＣｏＯ−ＮｉＯ−ＺｎＯ、コバルトブルー（ＣｏＯ／ｎＡｌ２Ｏ３）、セルリアンブルー（ＣｏＯ・ｎＳｎＯ２）、群青（Ｎａ６Ａｌ６Ｓｉ６Ｏ２４Ｓｘ：ウルトラマリンブルー）、紺青（ＭＦｅ３＋［Ｆｅ２＋（ＣＮ）６］（Ｍ＝Ｋ，Ｎａ，ＮＨ４）等の周知の色材が使用できる。
【００２９】
本発明では上記した色材に、通常光のもとでは白色か若しくは淡く着色している白色顔料を添加して、赤外線領域の分光反射率を変化させることもできる。特に通常光の反射率が高く、赤外線領域の反射率が低い顔料、例えば、リン酸塩系の白色結晶及びガラス系粉末やＩＴＯ（酸化インジウム−スズ）粉末等の周知の顔料を好適に利用できる。
【００３０】
通常カラー印刷物を作製する場合に使用されるプロセスインキは、藍（シアン）インキ、黄（イエロー）インキ、紅（マゼンタ）インキの三原色を使用してあらゆる色を再現させようとしている。インキの混合はいわゆる「減法混色」を示し、三原色を混ぜ合わせると「黒色」となる。実際は理論通りに真っ黒とならないので、「墨インキ」と称するカーボンブラックを色材に使用したインキで印刷することが行われている。通常藍インキには色材としてフタロシアニンブルーを、黄インキには色材としてジスアゾイエローを、紅インキには色材としてカーミン６Ｂを使用している。
【００３１】
図７に色材にフタロシアニンブルーを使った藍インキを、ＲＩテスターを使用して四六＜９０＞のコート紙にベタ印刷し、分光光度計で測定した結果（分光反射率曲線）を示す。
【００３２】
また、図８に色材にジスアゾイエローを使った黄インキを、ＲＩテスターを使用して四六＜９０＞のコート紙にベタ印刷し、分光光度計で測定した結果（分光反射率曲線）を示す。
【００３３】
また、図９に色材にカーミン６Ｂを使った紅インキを、ＲＩテスターを使用して四六＜９０＞のコート紙にベタ印刷し、分光光度計で測定した結果（分光反射率曲線）を示す。
【００３４】
また、図１０に前記藍インキ、黄インキ、紅インキを混合した墨インキを使ってＲＩテスターを使用して四六＜９０＞のコート紙にベタ印刷したものを分光光度計で測定した結果（点線）と、色材としてカーボンブラックを使用した墨インキを使用して四六＜９０＞のコート紙にベタ印刷したものを分光光度計で測定した結果（実線）を示す。
【００３５】
図１０中の、両者の分光反射率曲線の対比で判るように、「藍＋黄＋紅インキ」を混合した墨インキを使用した印刷面の分光反射率曲線では、波長４００〜７００ｎｍの反射率は極端に低く、７００ｎｍを過ぎると急激に反射率は大きくなっている。このことは、「藍＋黄＋紅インキ」で調製した墨インキはわずかに赤みがかかった黒色に見えることを示している。一方、「カーボン墨インキ」を使用した印刷面の分光反射率曲線も、可視光線領域の反射率は前記「藍＋黄＋紅インキ」を混合したインキの反射率とほぼ同一で、黒色に見えることを示している。
【００３６】
この両者の差は非常に少ないので、図１〜３に示した本発明の真珠顔料塗工シートの例で、真珠光沢層を形成する以前のシートを観察すると、無色のシート状物１ａの表面に設けられた印刷層２ａとして「藍＋黄＋紅インキ」よりなる墨インキの印刷層を、印刷層２ｂとして「カーボン墨インキ」を使用した印刷層を形成した場合に両者の差を確認できず一面に黒色に見えることとなる。
【００３７】
しかし、図１０に示した通り赤外線領域では両者は大幅に異なっており、前述したように「藍＋黄＋紅インキ」を混合したインキの反射率は「カーボン墨インキ」の反射率よりはるかに大きくなっている。このことは、仮に人間の目が赤外線を感知できるような構造になっていた場合、両者は異なった色に見えることを示している。
【００３８】
本発明ではこの現象を積極的に利用したものであって、赤外線を照射しその画像を可視化できるような装置で観察したり、信号を検知することで両者を識別し、真贋の判定機能に利用するものである。なお、本発明に於いて、「反射」或いは「吸収」の意味は、可視光或いは赤外光を完全に反射（反射率１００％）あるいは吸収（反射率０％、即ち吸収率１００％）することを意味するものではなく、赤外光を照射した場合に本発明の目的を達成できるだけの反射率の差が両者に認められればよいことを意味する。
【００３９】
図１１と図１２はこのことを具体的に図示したものである。図１１は、四六＜９０＞のコート紙に印刷層を細紋状の図柄で形成した例を示し、細紋印刷層４ａ（赤外線を反射する性能を有した図柄や文字等の印刷層２ａに相当する）は「藍＋黄＋紅インキ」を混合した墨インキで、細紋印刷層４ｂはカーボン墨インキ（赤外線を吸収する性能を有した図柄や文字等の印刷層２ｂに相当する）を使用して形成されている。この印刷物は通常光のもとでは４ａ及び４ｂは同色（黒色）に見える（図１１）が、両者は前に述べたように赤外線の反射率が異なっているので、その画像を可視化できるような装置、例えばピーク波長が８３０ｎｍや９００ｎｍの赤外線を発するＬＥＤや、波長１０６０ｎｍの赤外線を発するガラスレーザを使用して赤外線を照射してその画像を、赤外線フィルターを取り外したＣＣＤカメラ等で撮影し、ＣＲＴに画像として映し出す装置等を使用して観察すると、機器の調整具合にもよるが図１２に示したように印刷層４ｂのみが黒く写って見え、印刷層４ａは消えてしまったように写る。
【００４０】
印刷層２は、印刷層２ａを先ず印刷し、その上に印刷層２ｂを重ね刷りする方法（例えば図１）、印刷層２ａと印刷層２ｂを接して印刷する方法（例えば図２）、印刷層２ａと印刷層２ｂを離して印刷する方法（例えば図３）、印刷層２ａの一部に印刷層２ｂが重なる方法、或いはこの逆等の単独或いは複数の組み合わせの、いずれの方法によって形成してもよい。また、印刷層２は文字や図柄（本発明では全面ベタ印刷も図柄の範疇に含むものとし、全面ベタ印刷層はエアナイフコーターやグラビアコーター等の塗工機を使用して形成してもよいものとする）で印刷されるが、この場合文字や図柄はベタ印刷や網点印刷のいずれの方法で表現してもよい。
【００４１】
本発明においては、偽造防止効果を高める効果が大きいので、赤外線を吸収する性能を有した図柄や文字等の印刷層２ｂをマイクロ文字や細紋で形成することもできる。またバーコード印刷や、ＯＣＲ読み取りが可能な文字で形成することで、機械読み取り処理することができる。またＭＩＣＲ読み取りが可能な黒色酸化鉄とカーボンを混合したインクで２ｂの印刷層を形成することにより、ＭＩＣＲ読み取りが可能とすることもできる。
【００４２】
以上の説明では、印刷層２は、印刷層２ａと印刷層２ｂの２つの例で述べたが、印刷層２ｂを赤外線領域での分光反射率が互いに異なる２種類以上のインキで形成することは一向にかまわない。
【００４３】
以上は黒色のインキの例を説明したが、本発明は黒色以外の色相でも実現できる。例えば、フタロシアニングリーン、ジスアゾイエロー、カーボンブラックの組み合わせで製造した黄緑色のインキと、ブルーレーキ、ジスアゾイエローの組み合わせで製造した黄緑色のインキは通常光のもとでは同じ色相に見えるが赤外線領域での分光反射率は前者が大きく、後者は小さいので本発明に好適に利用できる。
【００４４】
本発明においては印刷層２ａ、２ｂの可視光領域の分光反射率を４０％以下とすることが好ましい。真珠光沢層３は反射率の高い印刷層に形成するより反射率の低い印刷層に形成する方が真珠光沢感を著しく高めることができ、周囲とのコントラストを際だたせて視認性を向上できるからである。
【００４５】
本発明の「真珠光沢層３」は、真珠光沢粉末とバインダーを主成分とする塗料やインキを、印刷或いは塗工することで得られる。真珠光沢粉末は、天然パールエッセンスや、雲母粉末、塩基性炭酸塩、魚鱗箔、薄片状のコレステリック液晶、光干渉フィルムやホログラムフィルムを薄片状にしたもの、薄片状の粉末に薄膜を被覆して光の干渉によって真珠光沢を発現させたもの等が好ましく使用される。薄片状の粉末としては、例えば、天然若しくは合成雲母、板状アルミナ、板状シリカ、タルク、オキシ塩化ビスマス、ガラスフレーク、二酸化珪素フレーク、プラスチック等の小板のフレークが適している。また、被覆する薄膜の素材としては、二酸化チタンや酸化ジルコニウム、二酸化鉄、酸化クロム、酸化コバルト、有機色素等の均一な層の、これらの１種以上を少なくとも薄片状の粉末の表面に一層以上被覆する。或いは、薄片状の粉末表面に被覆された酸化チタンを還元して低次酸化チタンとして光輝性を向上させた真珠光沢粉末を使用してもよい。
【００４６】
本発明においては、真珠光沢粉末としてコレステリック液晶を使用すると、後に述べるように真贋判定機能を一層向上できる。コレステリック液晶は層状構造をなし、各層での分子長軸方向と層面が互いに平行であり、各層は少しずつ回転して重層している（スパイラル構造となっている）。このことが、ある入射光に対して選択的に反射する性質をもつことになり、例えば黒色のベースフィルムの上に赤色の波長の光を反射するコレステリック液晶を塗工してから太陽光等の白色光を照射すると、赤色の光を反射し残りの波長の光は吸収されるので鮮やかな真珠光沢を持った赤色に見える。
【００４７】
また、コレステリック液晶は見る角度によって色相が変化するという別の利点があり、このことは真贋判定にとって好ましい特徴となる。また、コレステリック液晶の塗工面を、偏向フィルターを通して観察すると偏向フィルターの位置の変化で塗工面の明るさが変化するという特異な現象を観察できる。コレステリック液晶以外の真珠光沢粉末ではこのような現象は起きないので、このことも真贋判定にとって好ましい特徴となる。
【００４８】
本発明で用いる真珠光沢粉末は、虹彩色を発するものを使用すると見る角度で色相が変化する特徴を出すことが出来るので好適に使用できる。即ち、例えば乱反射光のもとでは赤色に見える虹彩色真珠光沢粉末は、正反射光のもとでは、赤色に対して補色の関係にある青緑色の真珠光沢が視認できる。また、乱反射光のもとでは青緑色に見える虹彩色真珠光沢粉末の場合には、正反射光のもとでは、その補色である赤色の真珠光沢が視認できる。ここで補色とは、光の場合、混ぜ合わせたときに無彩色となる２色の関係を言い、マンセルの色相環で互いに反対側同士にある色がこれに相当する。例えば赤色に対しては青緑色が、紫色に対しては黄緑色等がその例である。本発明においてはかような虹彩色を発する真珠光沢粉末を用いることにより、真贋判定機能を一層高めることができる。
【００４９】
真珠光沢粉末と混合して使用するバインダーとしては、メラミン樹脂、尿素樹脂、フェノール樹脂、アルキッド樹脂、石油樹脂、ポリエステル樹脂、ポリウレタン樹脂、ポリ塩化ビニル樹脂、ポリ酢酸ビニル樹脂、ポリアミド樹脂、ポリアクリル酸エステル樹脂、ニトロセルロース、環化ゴム、塩化ゴム等の単独あるいは混合物を使用でき、これらの１種類以上をトルエン、酢酸エチル、メチル・エチル・ケトン、アセトン、ガソリン等の石油系溶剤等の有機溶剤に溶解して使用する。或いは、ロジン変性フェノール樹脂を乾性油（アマニ油等）と高沸点溶剤で溶解したオフセット印刷インキ用のビヒクルにしたもの、或いは、ＳＢＲラテックス、ＭＢＲラテックス、酢酸ビニルエマルジョン、アクリル酸エステルエマルジョン、ポリビニルアルコール系樹脂等の水系のバインダーを使用する。
【００５０】
前記した真珠光沢粉末とバインダーを混合し、本発明の目的を阻害しない範囲で必要に応じて、分散剤、増粘剤、ブロッキング防止剤、紫外線吸収剤、有機、無機顔料や紫外蛍光発色剤、着色剤等の添加剤を併用して塗料やインキを調製する。
【００５１】
真珠光沢層３を形成するための塗料或いはインキ中の真珠光沢粉末とバインダーの使用割合は、真珠光沢粉体の使用比率が高ければ高いほど真珠光沢感が高まるがフィルムへの接着強度が不足するので、乾燥重量換算で通常は真珠光沢粉体１００重量部に対してバインダーを５０〜５００重量部とする。
【００５２】
このようにして製造した塗料やインキを使用して、無色のシート状物１ａの表面に形成した印刷層２ａ、印刷層２ｂの上に、塗工機や印刷機を使用して真珠光沢層３を形成する。この際、塗工厚みや印刷厚み（いずれも乾燥換算）は、薄すぎると真珠光沢感が失われ、厚すぎると真珠光沢を向上する効果がそれ以上得られ難くなり、また赤外線の透過量が減少し本発明の目的を達成するのが困難になるので、通常１〜１５μｍ、好ましくは３〜１０μｍとする。
【００５３】
真珠光沢層３は、エアナイフコーター、ブレードコーター、グラビアコーター、ロールコーター、ダイコーター、カーテンフローコーター等の周知のコーターや、オフセット印刷機、グラビア印刷機、スクリーン印刷機等の周知の印刷機を使用して形成することができる。
【００５４】
以上で本発明の第１の発明である真贋判定機能を有する真珠顔料塗工シートが出来上がる。このシートを観察すると真珠光沢感に優れた表面が視認でき、前述したような赤外線画像を可視化できる装置で観察すると隠し文字や図柄を検知できる。
【００５５】
本発明の第２の発明は、前に述べたように（図４、図５参照）、着色されたシート状物１ｂの表面に、赤外線を反射する性能を有した図柄や文字等の印刷層２ａ、及び／又は赤外線を吸収する性能を有した図柄や文字等の印刷層２ｂ、及び真珠光沢層３が設けられており、前記着色されたシート状物１ｂと赤外線を反射する性能を有した図柄や文字等の印刷層２ａと赤外線を吸収する性能を有した図柄や文字等の印刷層２ｂとが通常光のもとで同色に見え、かつ赤外線領域での分光反射率が相違していることを特徴とする真贋判定機能を有する真珠顔料塗工シートである。
【００５６】
この構成の真贋判定機能を有する真珠顔料塗工シートは、無色のシート状物１ａの代わりに着色されたシート状物１ｂを使用することが第１の発明の真珠顔料塗工シートと異なるが発明の目的と効果は第１の発明と同じである。
【００５７】
着色されたシート状物１ｂとしては、着色紙や着色された合成紙等の周知のシート状物を使用できる。例えば図４の例では、着色されたシート状物１ｂとして赤外線を吸収する性能を有したカーボンブラック粉末のような顔料や染料を周知の方法でセルロース繊維に定着させて抄紙した黒色紙を使用し、その表面に前述したような赤外線を反射する性能を有した図柄や文字等の印刷層２ａを形成し、さらにその上に前述したような真珠光沢層３を形成する。このシートを観察すると真珠光沢感に優れた表面が視認でき、前述したような赤外線画像を可視化できる装置で観察すると隠し文字や図柄を検知できる。
【００５８】
また図５の例では、着色されたシート状物１ｂとして赤外線を反射する性能を有した顔料や染料を周知の方法でセルロース繊維に定着させて抄紙した黒色紙を使用し、その表面に前述したような赤外線を吸収する性能を有した図柄や文字等の印刷層２ｂを形成し、さらにその上に前述したような真珠光沢層３を形成する。このシートを観察すると真珠光沢感に優れた表面が視認でき、前述したような赤外線画像を可視化できる装置で観察すると隠し文字や図柄を検知できる。
【００５９】
本発明の第３の発明は、以上説明した真贋判定機能を有する真珠顔料塗工シートの表面にさらに印刷層Ｐを設けたことを特徴とする真贋判定機能を有する印刷物である（図６参照）。この際、印刷層Ｐが、通常光のもとで同色に見え、かつ赤外線領域での分光反射率が相違している少なくとも２種類の印刷層とすることで真贋判定機能をより向上させることができる。
【００６０】
図１３はそれをさらに具体的に示したものであって、真贋判定機能を有する印刷物の一例の正面図である。この例は、無色のシート状物としてクリーム色のＯＣＲ用紙を使用し、その上に「藍＋黄＋紅インキ」よりなる墨インキの印刷層をグラビア印刷機を使用してベタ印刷し、さらに「ＧＥＮＵＩＮＥ」という中抜き文字をカーボン墨インキで印刷し、さらにその上に真珠光沢層３を設けた例である。印刷層Ｐとして、赤外線を吸収する印刷層Ｐ１をカーボン墨インキで印刷し、赤外線を反射する印刷層Ｐ２を「藍＋黄＋紅インキ」よりなる墨インキを使用して印刷した。
【００６１】
この印刷物を、例えばピーク波長が８３０ｎｍの赤外線を発するＬＥＤを使用して赤外線を照射し、その画像を赤外線フィルターを取り外したＣＣＤカメラで撮影し、ＣＲＴに画像として映し出す装置を使用して観察すると図１４に示したように、可視光では見えなかった「ＧＥＮＵＩＮＥ」と言う文字が明瞭に視認でき、また赤外線を吸収する印刷層Ｐ１と赤外線を反射する印刷層Ｐ２の差も明度の差となって明瞭に視認できた。即ち印刷層Ｐ１（ＡとＣの文字）は黒く見えたが、印刷層Ｐ２（ＢとＤの文字）は印刷層Ｐ１と比較して明るく見えた。
【００６２】
以上は、真珠光沢層がシート全面に形成される例について説明したが、本発明に於いては、図１５に一例として示したように、無色のシート状物１ａの上に形成する印刷層２ａ、印刷層２ｂ、真珠光沢層３をスポット状に形成してもよい。こうすることでシートの一部分に真珠光沢感を有するスポットが形成されることとなる。スポットは円形、楕円形、長方形、正方形、星形等の図形は無論のことあらゆる図柄や文字で形成してもよい。形成する手段は前述したような印刷による方法が好ましい。この際、意匠的な効果を考慮して、印刷層２ａ、印刷層２ｂ、真珠光沢層３を多少ずらして印刷することも構わない。無色のシート状物１ａの代わりに着色されたシート状物１ｂを使用する場合も同様である。
【００６３】
また、本発明に於いては、周知の偽造防止技術と組み合わすことは一向に構わない。例えば用紙に於いては、すき入れ、スレッドの抄き込み、紫外蛍光発色繊維の混抄、紫外蛍光発色粒子の混抄、等の周知の技術と、印刷等に於いては、細紋印刷、マイクロ文字印刷、紫外蛍光発色インキ、赤外吸収インキ、ホログラム箔等の転写、等の周知の技術と組み合わすことで一層真贋判定機能を向上できる。
【００６４】
以下に実施例を挙げて本発明をさらに詳述する。実施例において、重量部、重量％はいずれも乾燥重量部、乾燥重量％を意味する。
【００６５】
【実施例】
実施例１　　真贋判定機能を有する真珠顔料塗工紙の製造例
無色のシート状物（基紙）の製造
ＮＢＫＰ２０重量部、ＬＢＫＰ８０重量部を３５０ｍｌＣ．Ｓ．Ｆ．に叩解し、これに白土１０重量部、紙力増強剤（商品名「ポリストロン１９１」、荒川化学工業（株）製造）０．３重量部、サイズ剤（商品名「サイズパインＥ」、荒川化学工業（株）製造）１．０重量部、硫酸バンド適量を加え紙料を調製した。
この紙料を用いて長網抄紙機で坪量１１０ｇ／ｍ２　の基紙を常法に従って製造した。この基紙の表面に有機溶剤の浸透防止層としてポリビニルアルコール（商品名「ＰＶＡ−ＫＬ−３１８」、クラレ（株）製造）塗工層を２．５ｇ／ｍ２　の塗工量で設けた。
【００６６】
赤外線を反射する性能を有した図柄や文字等の印刷層の形成
メチル・エチル・ケトン５００重量部に、ロイコ染料（商品名「ＢＫ−２０２」、山田化学（株）製造）１００重量部、顕色剤としてビスフェノール（商品名「ＢＰＳ−Ｎ」、日華化学（株）製造）を２００重量部加えて黒色の色材とした。これとは別にポリエステル系樹脂（商品名「バイロン」、東洋紡（株）製造）１５０重量部、イソシアネート系硬化剤を適量、トルエン３２０重量部、メチル・エチル・ケトン１７０重量部よりなる溶液を準備し、前記黒色の色材と混合した。次いで前述の基紙の表面にグラビア印刷機を用いて常法に基づいて塗工量が６ｇ／ｍ２となるように全面ベタ印刷し赤外線を反射する性能を有した図柄や文字等の印刷層２ａを形成した。
【００６７】
赤外線を吸収する性能を有した図柄や文字等の印刷層の形成
グラビア印刷機のグラビアロールに、文字の大きさ１５ポイント、線数１７５Ｌ、深さ３０μｍ、で「ＧＥＮＵＩＮＥ　」という単語をくり返した文字列（列と列の間隔は１０ｍｍとした）をロールの周長方向全面に連続して形成した。次いで、前記印刷層２ａを形成した基紙の上に、色材としてカーボンブラックを使用したグラビア印刷用墨インキ（商品名「ＨＲカラー墨」、大日精化工業（株）製造）を用いて、常法に従い印刷を施した。
【００６８】
真珠光沢層の形成
赤色の虹彩色を発する真珠顔料（商品名「マリーン・ラスター・ピグメンツ、ハイライト・スーパーレッド９４３０Ｚ」、マール・コーポレーション製造）１００重量部、ガラス転移点５０℃のアクリルエマルジョン（商品名「ＡＥ１１６」、日本合成ゴム（株）製造）６０重量部、ガラス転移点２０℃のアクリルエマルジョン（商品名「ＡＥ９３２」、日本合成ゴム（株）製造）４０重量部、リン酸化澱粉（商品名「ＭＳ−４６００」、日本食品加工（株）製造）１０重量部よりなる塗料を使用して前記赤外線を吸収する性能を有した図柄や文字等の印刷層の上に３．５μｍの塗工厚みになるように塗工して真珠光沢層を設けた。
【００６９】
得られた真贋判定機能を有する真珠顔料塗工シートを観察すると全面が赤金色に見え、「ＧＥＮＵＩＮＥ」という文字印刷は視認できなかった。この真贋判定機能を有する真珠顔料塗工シートに波長８８０ｎｍの赤外線（ＬＥＤを使用）を照射し、赤外線も感知できるＣＣＤビデオカメラで撮影して画像をＣＲＴに出力したところ、「ＧＥＮＵＩＮＥ」の文字を明確に読みとることができた。
【００７０】
実施例２　真贋判定機能を有する印刷物の製造
実施例１の真贋判定機能を有する真珠顔料塗工シートの表面に３６ポイントの大きさで「特種製紙株式会社」と印刷した。この際、「特、製、株、会」の文字をカーボン墨インキで印刷することで赤外線を吸収する印刷層Ｐ１を形成し、「種、紙、式、社」の文字を「藍＋黄＋紅インキ」よりなる墨インキを使用して印刷することで赤外線を反射する印刷層Ｐ２を形成した。
【００７１】
この印刷物を、白熱電球のもとで正面から観察すると赤金色を背景に、黒色の「特種製紙株式会社」という印刷された文字が視認でき、印刷物を斜めから見ると緑金色を背景に、黒色の「特種製紙株式会社」という印刷された文字が視認できた。この表面にピーク波長が８３０ｎｍの赤外線を発するＬＥＤ使用して赤外線を照射し、その画像を赤外線フィルターを取り外したＣＣＤカメラで撮影し、ＣＲＴに画像として映し出す装置を使用して観察したところ、蛍光灯のもとでは見えなかった「ＧＥＮＵＩＮＥ」と言う文字が明瞭に視認でき、また「特種製紙株式会社」という文字を印刷した部分では「特、製、株、会」の文字が濃度の濃い黒色に見え、「種、紙、式、社」の文字はそれよりはるかに淡い色の文字として視認できた。
【００７２】
この印刷物をカラーコピー機で複写しても、真珠光沢層の真珠光沢感は再現できなかったし、上記装置を使用して観察しても当然のことであるが「ＧＥＮＵＩＮＥ」と言う文字は確認できなかった。
【００７３】
実施例３　　　印刷物（商品券）の表面にスポット状に真贋判定機能を有する印刷層を形成した例・・図１６参照
先ず、本発明者らが先に特願平８−１３５２４４号（特許第２８４５１９７号）で提案した方法に準じた方法で製造した偽造防止用紙を準備した。
紙料の調製
ＮＢＫＰ２０重量部，ＬＢＫＰ８０重量部を３５０ｍｌＣ．Ｓ．Ｆ．に叩解し、これに白土１０重量部、紙力増強剤（商品名「ポリストロン１９１」、荒川化学工業（株）製造）０．３重量部、サイズ剤（商品名「サイズパインＥ」、荒川化学工業（株）製造）１．０重量部、硫酸バンドを適量加え紙料を調製した。
【００７４】
抄紙網の製造
短辺１０ｍｍ、長辺２０ｍｍ、厚み０．３ｍｍの型を多数用意し、円網抄紙機の円網シリンダーの上網（幅１３００ｍｍ）に、２液硬化型のエポキシ接着剤を使用して紙の流れ方向に対して８ｍｍ間隔で連続的に貼りつけた。この列を上網の幅方向に等間隔に６列取り付けた。
【００７５】
用紙の抄造
２槽式円網抄紙機の１槽目の丸網シリンダーには何等細工を施さない上網を装着し、２槽目の円網シリンダーには上記型を取り付けた上網を装着した。１槽目で形成した第１層目の紙層の上に２槽目で形成した第２層目の紙層が重なるようにして、前記紙料を用い抄紙速度４０ｍ／分で２層抄合わせ紙を製造した。この際、第１層目（乾燥重量に換算して５０ｇ／ｍ２　）と第２層目（同５０ｇ／ｍ２　）の間に厚み１５μｍ、幅１．５ｍｍの、感熱接着剤を両面に塗工した金銀糸用スレッドを、特公平５−４００８０号で提案した方法を用いて型の中央に相当する位置に挿入した。次いで常法に従い湿紙を脱水後、シリンダードライヤーで乾燥し、２層抄合わせ紙からなる「窓開きスレッド入りタイプ」の偽造防止用紙を製造した。得られた用紙は、用紙の縦方向における窓開き部の長さが１０ｍｍ、非窓開き部の長さが８ｍｍであり、窓開き部Ｗの中にスレッドＴが露出し、非窓開き部ではスレッドＴが紙層の間に埋設された状態となっていた。
【００７６】
スポット状の真贋判定機能を有する印刷層の形成
オフセット印刷用のプロセスインキとして、色材としてフタロシアニンブルーを使用した藍インキ、及び色材としてベンジジンイエローを使用した黄インキ、及び色材としてカーミンＢを使用した紅インキ（いずれも商品名「ＴＯＹＯ　ＫＩＮＧ　ハイプラス」、東洋インキ製造（株）製造）を混合して調製した墨インキを準備した。この墨インキでオフセット印刷機を使用して、前記窓開きスレッド入り紙表面の所定の位置に、１５×３０ｍｍの大きさのベタ印刷を施した。
【００７７】
次いで、色材としてカーボンブラックを使用した墨インキ（商品名「ＴＯＹＯＫＩＮＧ　ハイプラス墨」、東洋インキ製造（株）製造）で、文字の大きさ１０ポイントの活字で「ＧＥＮＵＩＮＥ」と印刷した。次いで、正反射光のもとで赤金色に見える真珠光沢粉末（商品名「イリオジン５２２」、メルク・ジャパン（株）販売）を１００重量部、バインダーとしてポリエステル系樹脂（商品名「バイロン」、東洋紡（株）製造）を１３０重量部、イソシアネート系硬化剤を適量、溶剤としてトルエン２８０重量部、メチル・エチル・ケトン１５０重量部よりなるインキを調製し、これを使用してグラビアコーターで前記ベタ印刷部の上に１５×３０ｍｍの大きさで重ね刷りし、厚み５μｍの真珠光沢層３を形成した。真珠光沢層３以外の部分に商品券として必要な印刷層を常法に基づいて形成し、次いで断裁して図１６に示すような商品券を製造した。
【００７８】
この商品券を、通常光（白熱電球）のもとで正面から観察すると真珠光沢層３は赤金色に見えた。この表面にピーク波長が８３０ｎｍの赤外線を発するＬＥＤ使用して赤外線を照射し、その画像を赤外線フィルターを取り外したＣＣＤカメラで撮影し、ＣＲＴに画像として映し出す装置を使用して観察したところ、通常光のもとでは見えなかった「ＧＥＮＵＩＮＥ」と言う文字が明瞭に視認できた。
【００７９】
この商品券をカラーコピー機で複写しても、窓開き部分に露出しているスレッドの金属光沢と真珠光沢層３の真珠光沢感は再現できなかったし、実施例２で述べた装置を使用して観察しても当然のことであるが「ＧＥＮＵＩＮＥ」と言う文字は確認できなかった。
【発明の効果】
以上述べたように本発明の真贋判定機能を有する真珠顔料塗工シート、及びそれを使用した真贋判定機能を有する印刷物は製造され、下記に述べるような顕著な効果を有する。
１）従来の、真珠光沢顔料を使用した真珠顔料塗工シートの真贋判定機能を一段と高めることができる。即ち、本発明の真贋判定機能を有する真珠顔料塗工シートは、外観は鮮やかな真珠光沢を有するので意匠性に優れると共に、カラーコピー機やパソコンと連動したスキャナーとカラープリンター等を使用して偽造を試みても、その真珠光沢感を再現できないという効果がある。また、赤外線を照射しそれを可視化した時に通常光源では観察できなかった文字や画像を視認できるという従来にない顕著な効果を発揮する。
【００８０】
２）真珠光沢顔料は紫外線を吸収するものが多く、耐光性の劣る色材を用いた図柄や文字等の印刷層が退色するのを防ぐことができる。
【００８１】
３）このシートの表面に所定の印刷を施して真贋判定機能を有する印刷物を製造するが、その際、カーボンブラックを使用した墨インキ等と、藍インキ、黄インキ、紅インキを混合して調製した墨インキ等で図柄や文字等の印刷部分を刷り分けることで真贋判定機能を一層高めることができる。
【００８２】
４）偽造を試みる者が、本発明のシートや印刷物の構成を解析できたとしても、どういう種類の真珠顔料を使用しているかを見つけ出し、また印刷層に使用しているメタメリック色材の組み合わせを見つけ出すのは至難の業で、偽造は極めて困難になる
５）これらの特徴を生かして、本発明の真贋判定機能を有する真珠顔料塗工シートを使用した印刷物は、紙幣、小切手、株券、債券、商品券、カード、機密文書、パスポート、身分証明書、セキュリティタグ、ステッカー、ラベル等の真贋判定機能を要求される用途に好適に使用できる。
【図面の簡単な説明】
【図１】本発明の真贋判定機能を有する真珠顔料塗工シートの一例の一部拡大断面図である。
【図２】別の構造の、本発明の真贋判定機能を有する真珠顔料塗工シートの一例の一部拡大断面図である。
【図３】別の構造の、本発明の真贋判定機能を有する真珠顔料塗工シートの一例の一部拡大断面図である。
【図４】別の構造の、本発明の真贋判定機能を有する真珠顔料塗工シートの一例の一部拡大断面図である。
【図５】別の構造の、本発明の真贋判定機能を有する真珠顔料塗工シートの一例の一部拡大断面図である。
【図６】本発明の真贋判定機能を有する印刷物の一例の一部拡大断面図である。
【図７】藍インキを、ＲＩテスターを使用して四六＜９０＞のコート紙にベタ印刷し、分光光度計で測定した結果（分光反射率曲線）を示している。
【図８】黄インキを、ＲＩテスターを使用して四六＜９０＞のコート紙にベタ印刷し、分光光度計で測定した結果（分光反射率曲線）を示している。
【図９】紅インキを、ＲＩテスターを使用して四六＜９０＞のコート紙にベタ印刷し、分光光度計で測定した結果（分光反射率曲線）を示している。
【図１０】藍インキ、黄インキ、紅インキを混合した墨インキをＲＩテスターを使用して四六＜９０＞のコート紙にベタ印刷したものを分光光度計で測定した結果と、色材としてカーボンブラックを使用した墨インキを使用して四六＜９０＞のコート紙にベタ印刷したものを分光光度計で測定した結果を示している。
【図１１】四六＜９０＞のコート紙に印刷層を細紋状の図柄で形成した例である。
【図１２】図１１の印刷物に赤外線を照射してそれを可視化した像である。
【図１３】真贋判定機能を有する印刷物の一例の正面図である。
【図１４】図１３の印刷物に赤外線を照射して可視化した画像である。
【図１５】別の構造の、本発明の真贋判定機能を有する真珠顔料塗工シートの一例の一部拡大断面図である。
【図１６】印刷物の表面にスポット状に真贋判定機能を有する印刷層を形成した例（商品券）の一部拡大正面図である。
【符号の説明】
１ａ　無色のシート状物である。
１ｂ　着色されたシート状物である。
２ａ　赤外線を反射する性能を有した図柄や文字等の印刷層である。
２ｂ　赤外線を吸収する性能を有した図柄や文字等の印刷層である。
３　真珠光沢層である。
Ｐ　印刷層である。
Ｔ　スレッドである。
Ｗ　窓開き部分である。
【図１】
2004027416.tif 000003
【図２】
2004027416.tif 000004
【図３】
2004027416.tif 000005
【図４】
2004027416.tif 000006
【図５】
2004027416.tif 000007
【図６】
2004027416.tif 000008
【図７】
2004027416.tif 000009
【図８】
2004027416.tif 000010
【図９】
2004027416.tif 000011
【図１０】
2004027416.tif 000012
【図１１】
2004027416.tif 000013
【図１２】
2004027416.tif 000014
【図１３】
2004027416.tif 000015
【図１４】
2004027416.tif 000016
【図１５】
2004027416.tif 000017
【図１６】
2004027416.tif 000018